【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
ポリマー有機材料を安定させるための安定剤組成物であって、該安定剤組成物は、
ｉ）オルトヒドロキシフェニルトリアジン化合物；ベンゾキサジノン化合物；およびそれらの混合物からなる群から選択される安定化量の紫外線吸収剤（ＵＶＡ）；
ｉｉ）Ｃ12〜Ｃ60一価アルコール；そのアルコキシル化アルコールまたはモノアルキルエーテル；脂肪酸のアルコキシル化エステル；ソルビタンエステルまたはそのエトキシレート；１〜２０のグリセロール単位を有するモノ−もしくはポリグリセロールエステルまたはそのアルコキシレート；アルコキシル化脂肪アミン、そのエステル、またはその塩；糖エステル；アルコキシル化脂肪アミド；エチレンオキシド／プロピレンオキシドコポリマー；およびそれらの混合物からなる群から選択される安定化量の共活性剤であって、前記共活性剤は、前記安定剤組成物の全重量に基づいて、１重量％〜９９重量％で存在する共活性剤；ならびに
ｉｉｉ）式（ＩＩ）：
【化１】
2018504464.tif 000001
（式中、Ｒ31は、水素；ＯＨ；Ｃ1〜Ｃ20ヒドロカルビル；−ＣＨ2ＣＮ；Ｃ1〜Ｃ12アシ
ル；またはＣ1〜Ｃ18アルコキシから選択され；Ｒ38は、水素；またはＣ1〜Ｃ8ヒドロカ
ルビルから選択され；Ｒ29、Ｒ30、Ｒ32、およびＲ33のそれぞれは独立して、Ｃ1〜Ｃ20
ヒドロカルビルから独立して選択されるか、またはＲ29およびＲ30ならびに／またはＲ32およびＲ33は、それらが結合している炭素と一緒になってＣ5〜Ｃ10シクロアルキルを形成する）
による官能基；または式（ＩＩａ）
【化２】
2018504464.tif 000002
（式中、
ｍは、１〜２の整数であり、
Ｒ39は、水素；ＯＨ；Ｃ1〜Ｃ20ヒドロカルビル；−ＣＨ2ＣＮ；Ｃ1〜Ｃ12アシル；また
はＣ1〜Ｃ18アルコキシから選択され；
Ｇ1〜Ｇ4のそれぞれは、Ｃ1〜Ｃ20ヒドロカルビルから独立して選択される）
による官能基
を含む安定化量のヒンダードアミン光安定剤化合物（ＨＡＬＳ）；あるいは
式（ＩＩ）および式（ＩＩａ）による官能基を有するＨＡＬＳ化合物の混合物
を含む、安定剤組成物。
【請求項２】
前記共活性剤、およびＨＡＬＳと組み合わされた前記ＵＶ吸収剤（共活性剤：（ＵＶＡ＋ＨＡＬＳ））が、１：２０〜５０：１の重量比で存在する、請求項１に記載の安定剤組成物。
【請求項３】
前記オルトヒドロキシフェニルトリアジン化合物が、式（Ｉ）：
【化３】
2018504464.tif 000003
｛式中、
Ｒ34およびＲ35は、同じかまたは異なり、
Ｃ6〜Ｃ10アリール基［ＯＨ、ハロゲン、Ｃ1〜Ｃ12アルキル、Ｃ1〜Ｃ12アルコキシ、Ｃ1〜12アルコキシエステル、Ｃ2〜12アルカノイル、またはフェニル（ここで、前記フェニルは、ヒドロキシル、ハロゲン、Ｃ1〜12アルキル、Ｃ1〜12アルコキシ、Ｃ1〜12アルコキシエステル、またはＣ2〜12アルカノイルから選択される１個以上の基で１〜３の置換
可能位置で任意選択で置換されている）から選択される１個以上の基で１〜３の置換可能位置で任意選択で置換されている］；
モノ−もしくはジ−Ｃ1〜Ｃ12ヒドロカルビル−置換アミノ；
Ｃ2〜Ｃ12アルカノイル；
Ｃ1〜Ｃ12アルキル；
Ｃ1〜Ｃ10アシル；または
Ｃ1〜Ｃ10アルコキシル
から独立して選択され；
Ｒ36は、式（Ｉ）のフェノキシ部分の０〜４の位置に存在する置換基であり、それぞれの場合に、ヒドロキシル、ハロゲン、Ｃ1〜Ｃ12アルキル、Ｃ1〜Ｃ12アルコキシ、Ｃ1〜Ｃ12アルコキシエステル、Ｃ2〜Ｃ12アルカノイル；フェニル；またはＣ1〜Ｃ12アシルから独立して選択される｝
による２−（２’−ヒドロキシフェニル）−１，３，５−トリアジン化合物である、請求項１または２に記載の安定剤組成物。
【請求項４】
前記２−（２’−ヒドロキシフェニル）−１，３，５−トリアジン化合物が、
４，６−ビス−（２，４−ジメチルフェニル）−２−（２−ヒドロキシ−４−オクチルオキシフェニル）−ｓ−トリアジン；
２−（４，６−ジフェニル−１，３，５−トリアジン−２−イル−）−５−（（ヘキシル）オキシ−フェノール；
４，６−ビス−（２，４−ジメチルフェニル）−２−（２，４−ジヒドロキシフェニル）−ｓ−トリアジン；
２，４−ビス（２，４−ジヒドロキシフェニル）−６−（４−クロロフェニル）−ｓ−トリアジン；
２，４−ビス［２−ヒドロキシ−４−（２−ヒドロキシ−エトキシ）フェニル］−６−（４−クロロフェニル）−ｓ−トリアジン；
２，４−ビス［２−ヒドロキシ−４−（２−ヒドロキシ−４−（２−ヒドロキシ−エトキシ）フェニル］−６−（２，４−ジメチルフェニル）−ｓ−トリアジン；
２，４−ビス［２−ヒドロキシ−４−（２−ヒドロキシエトキシ）フェニル］−６−（４−ブロモフェニル）−ｓ−トリアジン；
２，４−ビス［２−ヒドロキシ−４−（２−アセトキシエトキシ）フェニル］−６−（４−クロロフェニル）−ｓ−トリアジン；
２，４−ビス（２，４−ジヒドロキシフェニル）−６−（２，４−ジメチルフェニル）−ｓ−トリアジン；
２，４−ビス（４−ビフェニルイル）−６−［２−ヒドロキシ−４−［（オクチルオキシカルボニル）エチリデンオキシ］フェニル］−ｓ−トリアジン；
２，４−ビス（４−ビフェニルイル）−６−［２−ヒドロキシ−４−（２−エチルヘキシルオキシ）フェニル］−ｓ−トリアジン；
２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；
２，４−ビス（２，４−ジメチルフェニル）−６−［２−ヒドロキシ−４（−３−ベンジルオキシ−２−ヒドロキシプロピルオキシ）フェニル］−ｓ−トリアジン；
２，４−ビス（２−ヒドロキシ−４−ｎ−ブチルオキシフェニル）−６−（２，４−ジ−ｎ−ブチルオキシフェニル）−ｓ−トリアジン；
２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；
メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；
５：４：１比で３：５’、５：５’および３：３’位置で架橋された、メチレン架橋ダイマー混合物；
２，４，６−トリス（２−ヒドロキシ−４−イソオクチルオキシカルボニルイソ−プロピリデンオキシ−フェニル）−ｓ−トリアジン；
２，４，６，−トリス（２−ヒドロキシ−４−オクチルオキシ−フェニル）−１，３，５−トリアジン；
２，４−ビス（２，４−ジメチルフェニル）−６−（２−ヒドロキシ−４−ヘキシルオキシ−５−α−クミルフェニル）−ｓ−トリアジン；
２−（２，４，６−トリメチルフェニル）−４，６−ビス［２−ヒドロキシ−４−（３−ブチルオキシ−２−ヒドロキシプロピルオキシ）フェニル］−ｓ−トリアジン；
２，４，６−トリス［２−ヒドロキシ−４−（３−ｓｅｃ−ブチルオキシ−２−ヒドロキシプロピルオキシ）−フェニル］−ｓ−トリアジン；
４，６−ビス−（２，４−ジメチルフェニル）−２−（２−ヒドロキシ−４−（３−ドデシルオキシ−２−ヒドロキシプロポキシ）フェニル）−ｓ−トリアジンおよび４，６−ビス−（２，４−ジメチルフェニル）−２−（２−ヒドロキシ−４−（３−トリデシルオキシ−２−ヒドロキシプロポキシ）フェニル）−ｓ−トリアジン；
４，６−ビスｂ−（２，４−ジメチルフェニル）−２−（２−ヒドロキシ−４（３−（２−エチルヘキシルオキシ）−２−ヒドロキシプロポキシ）−フェニル）−ｓ−トリアジン；
４，６−ジフェニル−２−（４−ヘキシルオキシ−２−ヒドロキシフェニル）−ｓ−トリアジン；ならびに
それらの混合物
からなる群から選択される、請求項３に記載の安定剤組成物。
【請求項５】
前記ＵＶ吸収剤には、２−メチル−３，１−ベンゾキサジン−４−オン；２−ブチル−３，１−ベンゾキサジン−４−オン；２−フェニル−３，１−ベンゾキサジン−４−オン；２−（１−または２−ナフチル）−３，１−ベンゾキサジン−４−オン；２−（４−ビフェニル）−３，１−ベンゾキサジン−４−オン；２−ｐ−ニトロフェニル−３，１−ベンゾキサジン−４−オン；２−ｍ−ニトロフェニル−３，１−ベンゾキサジン−４−オン；２−ｐ−ベンゾイルフェニル−３，１−ベンゾキサジン−４−オン；２−ｐ−メトキシフェニル−３，１−ベンゾキサジン−４−オン；２−Ｏ−メトキシフェニル−３，１−ベンゾキサジン−４−オン；２−シクロヘキシル−３，１−ベンゾキサジン−４−オン；２−ｐ−（またはｍ−）フタルイミドフェニル−３，１−ベンゾキサジン−４−オン；Ｎ−フェニル−４−（３，１−ベンゾキサジン−４−オン−２−イル）フタルイミド；Ｎ−ベンゾイル−４−（３，１−ベンゾキサジン−４−オン−２−イル）アニリン；Ｎ−ベンゾイル−Ｎ−メチル−４−（３，１−ベンゾキサジン−４−オン−２−イル）−アニリン；２−［ｐ−（Ｎ−フェニルカルバモイル）フェニル］−３，１−ベンゾキサジン−４−オン；２−［ｐ−（Ｎ−フェニルＮ−メチルカルバモイル）フェニル］−３，１−ベンゾキサジン−４−オン；２，２’−ビス（３，１−ベンゾキサジン−４−オン）；２，２’−エチレンビス（３，１−ベンゾキサジン−４−オン）；２，２’−テトラメチレンビス（３，１−ベンゾキサジン−４−オン）；２，２’−ヘキサメチレンビス（３，１−ベンゾキサジン−４−オン）；２，２’−デカメチレンビス（３，１−ベンゾキサジン−４−オン）；２，２’−ｐ−フェニレンビス（３，１−ベンゾキサジン−４−オン）；２，２’−ｍ−フェニレンビス（３，１−ベンゾキサジン−４−オン）；２，２’−（４，４’−ジフェニレン）ビス（３，１−ベンゾキサジン−４−オン）；２，２’−（２，６または１，５−ナフタレン）ビス（３，１−ベンゾキサジン−４−オン）；２，２’−（２−メチレル−ｐ−フェニレン）ビス（３，１−ベンゾキサジン−４−オン）；２，２’−（２−ニトロ−ｐ−フェニレン）ビス（３，１−ベンゾキサジン−４−オン）；２，２’−（２−クロロ−ｐ−フェニレン）ビス（３，１−ベンゾキサジン−４−オン）；２，２’−（１，４−シクロヘヘキレン）ビス（３，１−ベンゾキサジン−４−オン）；Ｎ−ｐ−（
３，１−ベンゾキサジン−４−オン−２−イル）フェニル；４−（３，１−ベンゾキサジン−４−オン−２−イル）フタルイミド；Ｎ−ｐ−（３，１−ベンゾキサジン−４−オン−２−イル）ベンゾイル；４−（３，１−ベンゾキサジン−４−オン−２−イル）アニリン；１，３，５−トリ（３，１−ベンゾキサジン−４−オン−２−イル）ベンゼン；１，３，５−トリ（３，１−ベンゾキサジン−４−オン−２−イル）ナフタレン；および２，４，６−トリ（３，１−ベンゾキサジン−４−オン−２−イル）ナフタレンからなる群から選択されるベンゾキサジノン化合物が含まれる、請求項１〜４のいずれか一項に記載の安定剤組成物。
【請求項６】
前記ヒンダードアミン光安定剤が、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル−４−ヒドロキシベンジルマロネート；１−（２−ヒドロキシエチル）−２，２，６，６−テトラメチル−４−ヒドロキシピペリジンとコハク酸との縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；Ｎ，Ｎ’−ビス（２，２，６，６−テトラメチルピペリジン−４−イル）ヘキサメチレンジアミンとメチル化，４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；４−ヘキサデシルオキシ−および４−ステアリルオキシ−１，２，２，６，６−ペンタメチルピペリジンの混合物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタンと、２，４，６−トリクロロ−１，３，５−
トリアジンと４−ブチルアミノ−２，２，６，６−テトラメチルピペリジンとの縮合物；２−ウンデシル−７，７，９，９−テトラメチル−１−オキサ−３，８−ジアザ−４−オキソスピロ［４．５］デカン；オキソ−ピペラジニル−トリアジン；７，７，９，９−テトラメチル−２−シクロウンデシル−１−オキサ−３，８−ジアザ−４−オキソスピロ［４．５］デカンとエピクロロヒドリンとの反応生成物；テトラキス（２，２，６，６−テトラメチル−４−ピペリジル）ブタン−１，２，３，４−テトラカルボキシレ−ト；１，２，３，４−ブタンテトラカルボン酸、テトラキス（１，２，２，６，６−ペンタメチル−４−ピペリジニル）エステル；１，２，３，４−ブタンテトラカルボン酸、１，２，２，６，６−ペンタメチル−４−ピペリジニルトリデシルエステル；１，２，３，４−ブタンテトラカルボン酸、２，２，６，６−テトラメチル−４−ピペリジニルトリデシルエステル；１，２，３，４−ブタンテトラカルボン酸、２，２，６，６−テトラメチル−２，４，８，１０−テトラオキサスピロ［５．５］−ウンデカン−３，９−ジエタノールとのポリマー、１，２，２，６，６−ペンタメチル−４−ピペリジニルエステル；１，２，３，４−ブタンテトラカルボン酸、２，２，６，６−テトラメチル−２，４，８，１０−テトラオキサスピロ［５．５］−ウンデカン−３，９−ジエタノールとのポリマー、２，２，６，６−テトラメチル−４−ピペリジニルエステル；ビス（１−ウンデカノキシ−２，２，６，６−テトラメチルピペリジン−４−イル）カーボネート；１−（２−ヒドロキシ−２−メチルプロポキシ）−２，２，６，６−テトラメチル−４−ピペルジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペルジノール；１−（２−ヒドロキシエチル）−２，２，６，６−テトラメチル−４−ピペルジノールとジメチルスクシネートとの反応生成物；２，２，４，４−テトラメチル−７−オキサ−３，２０−ジアザジスピロ［５．１．１１．２］ヘンエイコサン−２１−オン；２，２，６，６−テトラメチル−４−ピペリジノールと高級脂肪酸とのエステル；３−ドデシル−１−（２，２，６，６−テトラメチル−４−ピペリジル）ピロリジン−２，５−ジオン；１Ｈ−ピロール−２，５−ジオン、１−オクタデシル−、（１−メチルエテニル）ベンゼンと１−（２，２，６，６−テトラメチル−４−ピペリジニル）−１Ｈ−ピロール−２，５−ジオンとのポリマー；ピペラジノン、１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン、１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンとエピクロロヒドリンとの反応生成物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタンと、２，４，６−トリクロロ−１，３，５−トリアジンと４−ブチルアミノ−２，２，６，６−テトラメチルピペリジンとの縮合物；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；２−［（２−ヒドロキシエチル）アミノ］−４，６−ビス［Ｎ−（１−シクロヘキシルンオキシ−２，２，６，６−テトラメチルピペリジン−４−イル）ブチルアミノ−１，３，５−トリアジン；プロパン二酸、［（４−メトキシフェニル）−メチレン］−ビス−（１，２，２，６，６−ペンタメチル−４−ピペリジニル）エステル；テト
ラキス（２，２，６，６−テトラメチルピペリジン−４−イル）−１，２，３，４−ブタンテトラカルボキシレート；ベンゼンプロパン酸、３，５−ビス（１，１−ジメチルエチル）−４−ヒドロキシ−、１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン−３，３−ジカルボン酸、ビス（１，２，２，６，６−ペンタメチル−４−ピペリジニル）：１，５−ジオキサスピロ｛５，５｝ウンデカン−３，３−ジカルボン酸、ビス（２，２，６，６−テトラメチル−４−ピペリジニル）；１−（２−ヒドロキシエチル）−２，２，６，６−テトラメチル−４−ヒドロキシピペリジンとコハク酸との縮合物；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；１，２，３，４−ブタンテトラカルボン酸、１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸、２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルと２，２，４，４−テトラメチル−２１−オキソ−７−オキサ−３．２０−ジアザスピロ（５．１．１１．２）−ヘンエイコサン−２０−プロパン酸−テトラデシルエステルとの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン、ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；メチルメタクリレートとエチルアクリレートと２，２，６，６−テトラメチルピペリジン−４−イルアクリレートとのコポリマー；混合Ｃ20〜Ｃ24アルファ−オレフィンと（２，２，６，６−テトラメチルピペリジン−４−イル）スクシンイミドとのコポリマー；１，２，３，４−ブタンテトラカルボン酸、β，β，β’，β’−テトラメチル−２，４，８，１０−テトラオキサスピロ［５．５］ウンデカン−３，９−ジエタノールとのポリマー、１，２，２，６，６−ペンタメチル−４−ピペリジニルエステル；１，２，３，４−ブタンテトラカルボン酸、β，β，β’，β’−テトラメチル−２，４，８，１０−テトラオキサスピロ［５．５］ウンデカン−３，９−ジエタノールとのポリマー、２，２，６，６−テトラメチル−４−ピペリジニルエステルコポリマー；１，３−ベンゼンジカルボキサミド、Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド、Ｎ−（１−アセチル−２，２，６，６−テトラメチルピペリジニル）−Ｎ’−ドデシル；ホルムアミド、Ｎ，Ｎ’−１，６−ヘキサンジイルビス［Ｎ−（２，２，６，６−テトラメチル−４−ピペリジニル）；Ｄ−グルシトール、１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド、２−メチル−Ｎ−（２，２，６，６−テトラメチル−４−ピペリジニル）−２−［（２，２，６，６−テトラメチル−４−ピペリジニル）アミノ］−；７−オキサ−３，２０−ジアザジスピロ［５．１．１１．２］ヘンエイコサン−２０−プロパン酸、２，２，４，４−テトラメチル−２１−オキソ−、ドデシルエステル；Ｎ−（２，２，６，６−テトラメチルピペリジン−４−イル）−β−アミノプロピオン酸ドデシルエステル；Ｎ−（
２，２，６，６−テトラメチルピペリジン−４−イル）−Ｎ’−アミノオキサルアミド；プロパンアミド、Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル−４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン−３，３−ジカルボン酸、ビス（２，２，６，６−テトラメチル−４−ピペリジニル）および１，５−ジオキサスピロ｛５，５｝ウンデカン−３，３−ジカルボン酸、ビス（１，２，２，６，６−ペンタメチル−４−ピペリジニル）；Ｎ1−（β−ヒドロキシエチル）３，３−ペンタメチレン−５，５−ジメチルピペラジン−２−オン；Ｎ1−ｔｅｒｔ−オクチル−３，３，５，５−テトラメチル−ジアゼピン−２−オン；Ｎ1−ｔｅｒｔ−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２−オン；トランス−１，２−シクロヘキサン−ビス−（Ｎ1−５，５−ジメ��ル−３，３−ペンタメチレン−２−ピペラジノン；トランス−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラメチレン−２−ピペラジノン；Ｎ1−イソプロピル−５，５−ジメチル−３，３−ペンタメチレン−２−ピペラジノン；トランス−１，２−シクロヘキサン−ビス−Ｎ1−（ジメチル−３，３−ペンタメチレン−２−ピペラジノン）；Ｎ1−オクチル−５，５−ジメチル−３，３−ペンタメチレン−１，４−ジアゼピン−２−オン；Ｎ1−オクチル−１，４−ジアザジスピロ−（３，３，５，５）ペンタメチレン−１，５−ジアゼピン−２−オン；ならびにそれらの混合物からなる群から選択される、請求項１〜５のいずれか一項に記載の安定剤組成物。
【請求項７】
前記共活性剤が、オクタノール；ノナノール；１−デカノール；１−ウンデカノール；１−ドデカノール；１−トリデカノール；１−テトラデカノール；１−ペンタデカノール；１−ヘキサデカノール；１−ヘプタデカノール；１−オクタデカノール；１−ノナデカノール；１−エイコサノール；１−ドコサノール；１−テトラコサノール；１−ヘキサコ
サノール；１  オクタコサノール；１−トリアコンタノール；２−メチル−１−ウンデカノール；２−プロピル−１−ノナノール；２−ブチル−１−オクタノール；２−メチル−１−トリデカノール；２−エチル−１−ドデカノール；２−プロピル−１−ウンデカノール；２−ブチル−１−デカノール；２−ペンチル−１−ノナノール；２−ヘキシル−１−オクタノール；２−メチル−１−ペンタデカノール；２−エチル−１−テトラデカノール；２−プロピル−１−トリデカノール；２−ブチル−１−ドデカノール；２−ペンチル−１−ウンデカノール；２−ヘキシル−１−デカノール；２−ヘプチル−１−デカノール；２−ヘキシル−１−ノナノール；２−オクチル−１−オクタノール；２−メチル−１−ヘプタデカノール；２−エチル−１−ヘキサデカノール；２−プロピル−１−ペンタデカノール；２−ブチル−１−テトラデカノール；１−ペンチル−１−トリデカノール；２−ヘキシル−１−ドデカノール；２−オクチル−１−デカノール；２−ノニル−１−ノナノール；２−ドデカノール；３−ドデカノール；４−ドデカノール；５−ドデカノール；６−ドデカノール；２−テトラデカノール；３−テトラデカノール；４−テトラデカノール；５−テトラデカノール；６−テトラデカノール；テトラデカノール；７−テトラデカノール；２−ヘキサデカノール；３−ヘキサデカノール；４−ヘキサデカノール；５−ヘキサデカノール；６−ヘキサデカノール；７−ヘキサデカノール；８−ヘキサデカノール；２−オクタデカノール；３−オクタデカノール；４−オクタデカノール；５−オクタデカノール；６−オクタデカノール；７−オクタデカノール；８−オクタデカノール；９−オクタデカノール；９−オクタデカノール−１；２，４，６−トリメチル−１−ヘプタノール；２，４，６，８−テトラメチル−１−ノナノール；３，５，５−トリメチル−１−ヘキサノール；３，５，５，７，７−ペンタメチル−１−オクタノール；３−ブチル−１−ノナノール；３−ブチル−１−ウンデカノール；３−ヘキシル−１−ウンデカノール；３−ヘキシル−１−トリデカノール；３−オクチル−１−トリデカノール；２−メチル−２−ウンデカノール；３−メチル−３−ウンデカノール；４−メチル−４−ウンデカノール；２−メチル−２−トリデカノール；３−メチル−３−トリデカノール；４−メチル−３−トリデカノール；４−メチル−４−トリデカノール；３−エチル−３−デカノール；３−エチル−３−ドデカノール；２，４，６，８−テトラメチル−２−ノナノール；２−メチル−３−ウンデカノール；２−メチル−４−ウンデカノール；４−メチル−２−ウンデカノール；５−メチル−２−ウンデカノール；４−エチル−２−デカノール；４−エチル−３−デカノール；およびそれらの混合物からなる群から選択されるアルコールである、請求項１〜６のいずれか一項に記載の安定剤組成物。
【請求項８】
前記共活性剤が、式（ＩＩＩ）：
Ｒ−（ＯＣＨＲ’ＣＨ2）y−ＯＲ’’（ＩＩＩ）によるアルコキシル化アルコールまたはそのモノアルキルエーテルであり、
式中、Ｒは、１２〜６０個の炭素原子を有するヒドロカルビル基であり；Ｒ’は、ＨまたはＣ1〜Ｃ4アルキルから選択され；Ｒ’’は、Ｈまたは１〜１０個の炭素原子を有するヒドロカルビル基から選択され、ｙは、１〜１００の整数である、請求項１〜６のいずれか一項に記載の安定剤組成物。
【請求項９】
Ｒが、Ｃ12〜Ｃ30アルキルである、請求項８に記載の安定剤組成物。
【請求項１０】
前記アルキル基が、１２〜２２個の炭素を有する、請求項９に記載の安定剤組成物。
【請求項１１】
Ｒ’’がＨである、請求項８〜１０のいずれか一項に記載の安定剤組成物。
【請求項１２】
ｙが、１〜７５である、請求項８〜１１のいずれか一項に記載の安定剤組成物。
【請求項１３】
前記共活性剤が、エトキシル化および／またはプロポキシル化アルコールを含み、前記アルコールは、ドコシルアルコール；ステアリルアルコール；オレイルアルコール；セチ
ルアルコール；イソトリデシルアルコール；ラウリルアルコール；Ｃ12〜Ｃ15アルコール；Ｃ16／Ｃ18アルコール；およびＣ20〜Ｃ50アルコールからなる群から選択される、請求項８〜１２のいずれか一項に記載の安定剤組成物。
【請求項１４】
前記共活性剤が、エトキシル化アルコールおよびプロポキシル化アルコールの混合物を含む、請求項１３に記載の安定剤組成物。
【請求項１５】
前記アルコールが、Ｃ12〜Ｃ30アルコールを含む、請求項１４に記載の安定剤組成物。
【請求項１６】
前記共活性剤が、２つのエチレンオキシドおよび５つのプロピレンオキシドを有するＣ12〜Ｃ15オキソアルコール；ならびに５つのエチレンオキシドおよび２つのプロピレンオキシドを有するＣ12〜Ｃ15オキソアルコールからなる群から選択される、請求項１３〜１５のいずれか一項に記載の安定剤組成物。
【請求項１７】
Ｒ’’がメチルであり、かつ前記共活性剤が、エトキシル化および／またはプロポキシル化アルコールのモノアルキルエーテルを含み、前記アルコールは、ドコシルアルコール；ステアリルアルコール；オレイルアルコール；セチルアルコール；イソトリデシルアルコール；ラウリルアルコール；Ｃ12〜Ｃ15アルコール；Ｃ16／Ｃ18アルコール；およびＣ20〜Ｃ50アルコールからなる群から選択される、請求項８〜１２のいずれか一項に記載の安定剤組成物。
【請求項１８】
請求項１〜１７のいずれか一項に定義されたとおりの安定剤組成物；およびマスターバッチ濃縮物により安定化されるポリマー有機材料と同一または適合する少なくとも１種のポリマー有機材料を含むマスターバッチ濃縮物であって、前記安定剤組成物は、前記マスターバッチ濃縮物の全重量に基づいて、１０重量％〜９０重量％の量で存在する、マスターバッチ濃縮物。
【請求項１９】
製造物品であって、安定化されるポリマー有機材料；ならびに
ａ）
ｉ）オルトヒドロキシフェニルトリアジン化合物；ベンゾキサジノン化合物；およびそれらの混合物からなる群から選択される、安定化量の紫外線吸収剤（ＵＶＡ）；
ｉｉ）
Ｃ12〜Ｃ60１価アルコール；そのアルコキシル化アルコールまたはモノアルキルエステル；脂肪酸のアルコキシル化エステル；ソルビタンエステルまたはそのエトキシレート；１ないし２０個のグリセロール単位を有するモノまたはポリグリセロールエステルまたはそのアルコキシレート；アルコキシル化脂肪族アミン、そのエステルまたはその塩；糖エステル；アルコキシル化脂肪族アミド；エチレンオキシド／プロピレンオキシド  コ・ポリマー；およびこれらの混合物からなるグループから選択され、前記安定剤組成物の全重量に基づいて、１重量％〜９９重量％の共活性剤；ならびに
ｉｉｉ）式（ＩＩ）：
【化４】
2018504464.tif 000004
（式中、Ｒ31は、水素；ＯＨ；Ｃ1〜Ｃ20ヒドロカルビル；−ＣＨ2ＣＮ；Ｃ1〜Ｃ12アシル；またはＣ1〜Ｃ18アルコキシから選択され；Ｒ38は、水素；またはＣ1〜Ｃ8ヒドロカルビルから選択され；Ｒ29、Ｒ30、Ｒ32、およびＲ33のそれぞれは、Ｃ1〜Ｃ20ヒドロカルビルから選択されるか、またはＲ29およびＲ30ならびに／またはＲ32およびＲ33は、それらが結合している炭素と一緒になってＣ5〜Ｃ10シクロアルキルを形成する）
による官能基；もしくは式（ＩＩａ）：
【化５】
2018504464.tif 000005
（式中、
ｍは、１〜２の整数であり、
Ｒ39は、水素；ＯＨ；Ｃ1〜Ｃ20ヒドロカルビル；−ＣＨ2ＣＮ；Ｃ1〜Ｃ12アシル；またはＣ1〜Ｃ18アルコキシから選択され；
Ｇ1〜Ｇ4のそれぞれは、Ｃ1〜Ｃ20ヒドロカルビルから独立して選択される）
による官能基を含む、安定化量のヒンダードアミン光安定剤化合物（ＨＡＬＳ）
を含む、前記製造物品の全重量に基づいて、０．０１重量％〜１５重量％の安定剤組成物；または
式（ＩＩ）および式（ＩＩａ）による官能基を有するＨＡＬＳ化合物の混合物；あるいはｂ）請求項１８に定義されるとおりのマスターバッチ濃縮物を含み、
前記製造物品中の前記共活性剤の最終濃度が、前記製造物品の重量に基づいて、０．０１重量％〜５重量％である、製造物品。
【請求項２０】
前記製造物品中の前記共活性剤の最終濃度が、前記製造物品に基づいて、０．０１重量％〜１重量％である、請求項１９に記載の製造物品。
【請求項２１】
前記安定化されるポリマー有機材料が、ポリオレフィン、ポリ（エチレン−酢酸ビニル）（ＥＶＡ）、ポリエステル、ポリエーテル、ポリケトン、ポリアミド、天然および合成ゴム、ポリウレタン、ポリスチレン、高衝撃ポリスチレン、ポリアクリレート、ポリメタクリレート、ポリアクリル酸ブチル、ポリアセタール、ポリアクリロニトリル、ポリブタジエン、アクリロニトリル−ブタジエン−スチレン、スチレンアクリロニトリル、アクリレートスチレンアクリロニトリル、セルロースアセテートブチレート、セルロース系ポリマー、ポリイミド、ポリアミドイミド、ポリエーテルイミド、ポリフェニルスルフィド、ポリフェニルオキシドポリスルホン、ポリエーテルスルホン、ポリ塩化ビニル、ポリカーボネート、脂肪族ポリケトン、熱可塑性オレフィン（ＴＰＯ）、アミノ樹脂架橋ポリアクリレートおよびポリエステル、ポリイソシアネート架橋ポリエステルおよびポリアクリレート、フェノール／ホルムアルデヒド、尿素／ホルムアルデヒドおよびメラミン／ホルムアルデヒド樹脂、乾性および不乾性アルキド樹脂、アルキド樹脂、ポリエステル樹脂；メラミン樹脂、尿素樹脂、イソシアネート、イソシアヌレート、カルバメート、およびエポキシ樹脂で架橋されたアクリレート樹脂；酸無水物またはアミンで架橋されている、脂肪族、脂環式、複素環および芳香族グリシジル化合物に由来する架橋エポキシ樹脂；ポリシロキサン、Ｍｉｃｈａｅｌ付加ポリマー、アミン、活性化不飽和およびメチレン化合物と共にブロックドアミン、活性化不飽和およびメチレン化合物と共にケチミン、不飽和アク
リルポリアセトアセテート樹脂と組み合わせたポリケチミン、不飽和アクリル樹脂と組み合わせたポリケチミン、コーティング組成物、放射線硬化性組成物、エポキシメラミン樹脂および繊維からなる群から選択される、請求項１９または２０に記載の製造物品。
【請求項２２】
前記安定化されるポリマー有機材料が、ｉ）ポリエチレン、ポリプロピレン、ポリイソブチレン、ポリブタ−１−エン、またはポリ−４−メチルペンタ−１−エンから選択されるモノオレフィンのポリマー；ｉｉ）ポリイソプレンまたはポリブタジエンから選択されるジオレフィンのポリマー；ｉｉｉ）シクロペンテンまたはノルボルネンから選択されるシクロオレフィンのポリマー；ｉｖ）任意選択で架橋されたポリエチレン、高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、超低密度ポリエチレン（ＶＬＤＰＥ）、または超低密度ポリエチレン（ＵＬＤＰＥ）から選択される；ｖ）熱可塑性オレフィン（ＴＰＯ）；ｖｉ）それらのコポリマー、ならびにｖｉｉ）それらの混合物からなる群から選択されるポリオレフィンポリマーである、請求項２１に記載の製造物品。
【請求項２３】
前記安定剤組成物が、請求項１〜１７のいずれか一項に定義されたとおりである、請求項１９〜２２のいずれか一項に記載の製造物品。
【請求項２４】
前記製造物品中の、共活性剤とＵＶＡの比が、２００：１〜１：５０である、請求項１９〜２３のいずれか一項に記載の製造物品。
【請求項２５】
前記製造物品中の、共活性剤とＵＶＡの比が、５０：１〜１：３０である、請求項２４に記載の製造物品。
【請求項２６】
２０°超の、前記物品の表面での水との接触角を有することによってさらに特徴付けられた、請求項１９〜２５のいずれか一項に記載の製造物品。
【請求項２７】
５０°超の、前記物品の表面での水との接触角、請求項２６に記載の製造物品。
【請求項２８】
前記ポリマー有機材料が、ポリエチレンまたはポリプロピレンであり、かつｉ）４，６−ビス−（２，４−ジメチルフェニル）−２−（２−ヒドロキシ−４−オクチルオキシフェニル）−ｓ−トリアジンの形態で０．００１重量％〜５重量％のオルトヒドロキシフェニルトリアジン；ｉｉ）ジエチレングリコールオクタデシルエーテルの形態で０．０１重量％〜５重量％の共活性剤；およびｉｉｉ）メチル化された、またはメチル化されていない、Ｎ，Ｎ’−ビス（２，２，６，６−テトラメチル−４−ピペリジニル）−１，６−ヘキサンジアミンポリマーとモルホリン−２，４−ジクロロ−１，３，５−トリアジン反応生成物との縮合物の形態で０．０１重量％〜５重量％のヒンダードアミン光安定剤を含む安定化量の安定剤組成物とブレンドされる、請求項１９〜２７のいずれか一項に記載の製造物品。